(57)【要約】【課題】適切な状態で発光素子と基板とを接合することができる接合構造を提供する。【解決手段】接合構造は、発光素子と基板とを接合する接合構造であって、発光素子に形成された第１の電極と、基板に形成された第２の電極と、第１の電極と第２の電極とを接合する接合層と、を備え、接合層は、第１の接合金属成分と、当該第１の接合金属成分と異なる第２の接合金属成分と、を含有する。【選択図】図３
2020136684.tif 000002
【特許請求の範囲】
【請求項１】
発光素子と基板とを接合する接合構造であって、
前記発光素子に形成された第１の電極と、
前記基板に形成された第２の電極と、
前記第１の電極と前記第２の電極とを接合する接合層と、を備え、
前記接合層は、第１の接合金属成分と、当該第１の接合金属成分と異なる第２の接合金属成分と、を含有する、接合構造。
【請求項２】
前記接合層は、合金層を有し、
前記合金層は、下地金属成分と、前記第１の接合金属成分及び前記第２の接合金属成分の一方の接合金属成分との合金によって構成される、請求項１に記載の接合構造。
【請求項３】
前記接合層は、前記発光素子側及び前記基板側に一対の前記合金層を有する、請求項２に記載の接合構造。
【請求項４】
前記接合層は、略単一の金属成分で形成される金属層を有し、
前記金属層は、前記第１の接合金属成分及び前記第２の接合金属成分の他方の接合金属成分で形成される、請求項２に記載の接合構造。
【請求項５】
前記接合層は、前記第１の接合金属成分と前記第２の接合金属成分とが混合した共晶層を有する、請求項１に記載の接合構造。
【請求項６】
前記接合層は、略単一の金属成分で形成される金属層と、前記第１の接合金属成分と前記第２の接合金属成分とが混合した共晶層と、を有し、
前記金属層は、前記第１の接合金属成分と前記第２の接合金属成分の少なくとも一方の金属成分で形成され、
前記共晶層は、前記金属層の周囲に形成される、請求項１に記載の接合構造。
【請求項７】
前記接合層は、
前記発光素子側に形成された第１の下地層及び第１の合金層と、
前記基板側に形成された第２の下地層及び第２の合金層と、を有し、
前記第１の合金層は、前記第１の下地層の第１の下地金属成分と、前記第１の接合金属成分及び前記第２の接合金属成分の一方の接合金属成分との合金によって構成され、
前記第２の合金層は、前記第２の下地層の第２の下地金属成分と、前記一方の接合金属成分との合金によって構成され、
前記第１の合金層及び前記第２の合金層の一方の合金層は、他方の合金層より薄い、請求項１に記載の接合構造。
【請求項８】
前記接合層は、
前記発光素子側に形成された第１の下地層及び第１の合金層と、
前記基板側に形成された第２の下地層及び第２の合金層と、を有し、
前記第１の合金層は、前記第１の下地層の第１の下地金属成分と、前記第１の接合金属成分及び前記第２の接合金属成分の一方の接合金属成分との合金によって構成され、
前記第２の合金層は、前記第２の下地層の第２の下地金属成分と、前記一方の接合金属成分との合金によって構成され、
前記第１の合金層及び前記第２の合金層は、前記第１の下地層及び前記第２の下地層から放射状に形成される、請求項１に記載の接合構造。
【発明の詳細な説明】
【技術分野】
【０００１】
本発明は、接合構造に関する。
【背景技術】
【０００２】
従来、電子部品と基板とを接合する接合構造として、特許文献１に記載されたものが知られている。この接合構造は、電子部品の電極を覆うハンダと基板の電極を覆うハンダとを溶融させることで、電子部品と基板とを接合している。
【先行技術文献】
【特許文献】
【０００３】
【特許文献１】特開２０１１−７４４８４号公報
【発明の概要】
【発明が解決しようとする課題】
【０００４】
ここで、発光素子と基板とを接合する場合、適切な状態で両者を接合することが求められる。従って、本発明の一側面は、適切な状態で発光素子と基板とを接合することができる接合構造を提供する。
【課題を解決するための手段】
【０００５】
本発明の一側面に係る接合構造は、発光素子と基板とを接合する接合構造であって、発光素子に形成された第１の電極と、基板に形成された第２の電極と、第１の電極と第２の電極とを接合する接合層と、を備え、接合層は、第１の接合金属成分と、当該第１の接合金属成分と異なる第２の接合金属成分と、を含有する。
【０００６】
発光素子と基板とは、接合層を介して接合されている。また、発光素子の第１の電極と基板の第２の電極とは、接合層を介して電気的に接続されている。接合層は、第１の接合金属成分と、当該第１の接合金属成分と異なる第２の接合金属成分と、を含有する。このように、接合層が、互いに異なる第１の接合金属成分及び第２の接合金属成分を含有する場合、接合時における融点を低下させることができる。これにより、発光素子と基板とを低温で接合することができる。以上により、適切な状態で発光素子と基板とを接合することができる。
【０００７】
接合層は、合金層を有し、合金層は、下地金属成分と、第１の接合金属成分及び第２の接合金属成分の一方の接合金属成分との合金によって構成されてよい。
【０００８】
接合層は、発光素子側及び基板側に一対の合金層を有してよい。
【０００９】
接合層は、略単一の金属成分で形成される金属層を有し、金属層は、第１の接合金属成分及び第２の接合金属成分の他方の接合金属成分で形成されてよい。
【００１０】
接合層は、第１の接合金属成分と第２の接合金属成分とが混合した共晶層を有してよい。
【００１１】
接合層は、略単一の金属成分で形成される金属層と、第１の接合金属成分と第２の接合金属成分とが混合した共晶層と、を有し、金属層は、第１の接合金属成分と第２の接合金属成分の少なくとも一方の金属成分で形成され、共晶層は、金属層の周囲に形成されてよい。
【００１２】
接合層は、発光素子側に形成された第１の下地層及び第１の合金層と、基板側に形成された第２の下地層及び第２の合金層と、を有し、第１の合金層は、第１の下地層の第１の下地金属成分と、第１の接合金属成分及び第２の接合金属成分の一方の接合金属成分との合金によって構成され、第２の合金層は、第２の下地層の第２の下地金属成分と、第１の接合金属成分及び第２の接合金属成分の一方の接合金属成分との合金によって構成され、第１の合金層及び第２の合金層の一方の合金層は、他方の合金層より薄くてよい。
【００１３】
接合層は、発光素子側に形成された第１の下地層及び第１の合金層と、基板側に形成された第２の下地層及び第２の合金層と、を有し、第１の合金層は、第１の下地層の第１の下地金属成分と、第１の接合金属成分及び第２の接合金属成分の一方の接合金属成分との合金によって構成され、第２の合金層は、第２の下地層の第２の下地金属成分と、一方の接合金属成分との合金によって構成され、第１の合金層及び第２の合金層は、第１の下地層及び第２の下地層から放射状に形成されてよい。
【発明の効果】
【００１４】
本発明によれば、適切な状態で発光素子と基板とを接合することができる接合構造を提供できる。
【図面の簡単な説明】
【００１５】
【図１】図１は、第１実施形態に係る接合構造を示す概略側面図である。
【図２】図２は、第１実施形態に係る接合構造を示す概略平面図である。
【図３】図３は、第１実施形態に係る接合構造の概略断面図である。
【図４】図４（ａ），４（ｂ），４（ｃ），４（ｄ）は、発光素子側にバンプを形成するときの様子を示す工程図である。
【図５】図５（ａ），５（ｂ），５（ｃ），５（ｄ）は、基板側にバンプを形成するときの様子を示す工程図である。
【図６】図６（ａ），６（ｂ），６（ｃ）は、基板に発光素子を接合するときの様子を示す工程図である。
【図７】図７は、第２実施形態に係る接合構造の概略断面図である。
【図８】図８は、第３実施形態に係る接合構造の概略断面図である。
【図９】図９は、第４実施形態に係る接合構造の概略断面図である。
【図１０】図１０は、第５実施形態に係る接合構造の概略断面図である。
【図１１】図１１は、第６実施形態に係る接合構造の概略断面図である。
【図１２】図１２は、第７実施形態に係る接合構造の概略断面図である。
【図１３】図１３は、第８実施形態に係る接合構造の概略断面図である。
【図１４】図１４は、第９実施形態に係る接合構造の概略断面図である。
【発明を実施するための形態】
【００１６】
第１の接合金属成分及び第２の接合金属成分は、Ｓｎ、Ｂｉ、Ｉｎ、Ｐｂ、Ｚｎのいづれかひとつの金属でよく、Ｓｎ、Ｂｉ、Ｉｎ、Ｐｂ、Ｚｎのふたつ以上の金属で構成される合金または共晶でもよい。
【００１７】
接合層中の第１の接合金属成分と第２の接合金属成分の濃度比が０．１〜９．０であってよく、０．３〜６．０であってよく、０．５〜３．０であってよい。
【００１８】
合金層の厚みは、０．１μｍ以上、０．３μｍ以上、０．５μｍ以上であってよく、２．０μｍ以下、１．５μｍ以下、１．０μｍ以下であってよい。
【００１９】
第１の合金層及び第２の合金層は、少なくともどちらか一方が、第１の下地層及び第２の下地層の周囲において放射状に形成されてもよい。
【００２０】
以下、図面を参照しながら、本発明の一側面に係る接合構造の好適な実施形態について詳細に説明する。なお、以下の説明において、同一要素又は同一機能を有する要素には、同一符号を用いることとし、重複する説明は省略する。
【００２１】
［第１実施形態］
図１は、第１実施形態に係る接合構造１を示す概略側面図である。図１に示すように、接合構造１は、基板２に対して発光素子３を接合することによって構成される。基板２には、複数の電極４（第２の電極）が形成されている。発光素子３には、電極６（第１の電極）が形成されている。基板２の電極４と発光素子３の電極６とは、接合層７を介して接合される。このように、接合構造１は、基板２に形成された電極４と、発光素子３に形成された電極６と、電極４と電極６とを接合する接合層７と、を備える。
【００２２】
図２は、第１実施形態に係る接合構造１を示す概略平面図である。図２に示すように、発光素子３は、基板２上にマトリクス状に配列されている。基板２には、予め定められた配列パターンにて、赤色の発光素子３Ａと、緑色の発光素子３Ｂと、青色の発光素子３Ｃと、が固定される。基板２は、特に限定されないが、フレキシブル基板が用いられる場合がある。以上のように、基板２に複数の発光素子３を接合することで、ＬＥＤディスプレイの部品を構成することができる。例えば、ＬＣＤ(液晶ディスプレイ)のようにバックライトの光を透過型液晶で制御する方法に対し、ＬＥＤ(発光素子ディスプレイ)は自然発光素子である発光素子で画素を構成している。これによりＬＥＤディスプレイは高輝度、高寿命、高視野角といった特徴を持つ。このようなＬＥＤディスプレイにおいて画素数を上げるために、発光素子３の小型化が図られている。
【００２３】
接合層７は、基板２の電極４に形成されたバンプと、発光素子３の電極６に形成されたバンプとを重ね合わせ、加熱してバンプ同士を溶融させることで形成される。図６（ａ）に示すように、基板２の電極４に形成されたバンプ８は、電極４を覆う下地層４１と、下地層４１を覆う金属層４２と、を有する。発光素子３の電極６に形成されたバンプ９は、電極６を覆う下地層３１と、下地層３１を覆う金属層３２と、を有する。
【００２４】
金属層３２,４２は、接続金属によって構成される。接続金属は、溶融した後に冷えて固まることで、互いに接合することができる金属である。また、金属層３２と金属層４２とは、互いに異なる接合金属によってそれぞれ構成される。金属層３２は、第１の接合金属によって構成される。金属層４２は、第１の接合金属とは異なる第２の接合金属によって構成される。このような異なる接合金属の組み合わせとして、ＳｎとＢｉの組み合わせ、またはＳｎとＩｎの組み合わせなどが採用される。
【００２５】
下地層３１,４１は、ＵＢＭ（Ｕｎｄｅｒ  Ｂｕｍｐ  Ｍｅｔａｌ）と称される層である。下地層３１,４１は、電極６，４に金属層３２，４２を形成するときに、当該電極６，４と金属層３２，４２との間に介在する層である。下地層３１，４１として、Ｎｉ、ＮｉＰ、ＮｉＢ、Ｃｕなどが採用される。なお、下地層３１，４１が省略され、金属層３２，４２が電極６，４に直接形成されてもよい。なお、電極６，４として、Ｃｕ、Ａｇ、Ａｌ、Ｐｄ、Ａｕなどが採用される。ＰｄやＡｕは無電解めっきの触媒として機能するため、前処理工程を簡略化できるため電極材料として好適である。
【００２６】
次に、図３を参照して、接合層７について詳細に説明する。図３は、接合構造１の概略断面図である。ここでは、基板２の電極４としてＣｕ、下地層４１としてＮｉＰ、金属層４２の接合金属としてＢｉ、発光素子３の電極６としてＣｕ、下地層３１としてＮｉＰ、及び金属層３２の接合金属としてＳｎを採用した場合の接合構造１について説明する。
【００２７】
接合層７は、発光素子３側の第１の接合金属としてＳｎを用い、基板２側の第２の接合金属としてＢｉを用いている。従って、接合層７は、第１の接合金属成分であるＳｎ成分と、第１の接合金属成分とは異なる第２の接合金属成分であるＢｉ成分と、を含有する。なお、第１の接合金属成分と第２の接合金属成分とを含有する状態とは、第１の接合金属及び第２の接合金属が、共晶層として存在しているか、合金層として存在しているか、単一の金属層として存在しているかに関わらず、接合層７中に成分として存在している状態を示す。また、接合層７は、下地金属成分であるＮｉと、一方の接合金属成分であるＳｎとの合金によって構成される合金層を有する。
【００２８】
具体的に、図３に示すように、接合層７は、発光素子３側の電極６を覆うように、当該電極６側から順にＮｉＰ下地層１１と、Ｐ含有層１２と、ＮｉＳｎ合金層１３と、を有する。また、接合層７は、基板２側の電極４を覆うように、当該電極４側から順に、ＮｉＰ下地層２１と、Ｐ含有層２２と、ＮｉＳｎ合金層２３と、を有する。また、接合層７は、発光素子３側のＮｉＳｎ合金層１３と、基板２側のＮｉＳｎ合金層２３との間に、Ｓｎ金属層１４及びＢｉ金属層１６を有する。
【００２９】
発光素子３側のＮｉＳｎ合金層１３は、発光素子３の金属層３２のＳｎ成分と下地層３１のＮｉ成分とが反応することによって形成された合金層である。ＮｉＳｎ合金層１３は、ＮｉＰ下地層１１の周囲において放射状に形成されている。すなわち、ＮｉＳｎ合金層１３は、局所的に大きく突出した部分と、窪んだ部分とが形成される。ＮｉＳｎ合金層１３のこのような放射状の形状は、予め発光素子３の金属層３２と下地層３１とをアニール処理することによって形成される（図４（ｄ）参照）。Ｐ含有層１２は、Ｓｎ成分とＮｉＰ成分との間で反応してＮｉＳｎ合金層１３が形成されることに伴って形成された層である。
【００３０】
基板２側のＮｉＳｎ合金層２３は、基板２の下地層４１のＮｉ成分と、Ｓｎ成分とが反応することによって形成された合金層である。このときのＳｎ成分は、発光素子３側のＳｎ成分がＢｉ成分内を基板２側まで拡散することによって、基板２側のＮｉ成分と反応する。基板２側のＳｎ成分は、発光素子３側よりも少ない。従って、基板２側のＮｉＳｎ合金層２３は、発光素子３側のＮｉＳｎ合金層１３よりも薄く形成される。また、基板２側のＰ含有層２２も、発光素子３側のＰ含有層１２より薄くなる。基板２側のＮｉＳｎ合金層２３は、均一で薄い層となるため、次のような効果が得られる。基板２がフレキシブル基板であった場合、基板２側の端子にかかる応力の影響によって合金層破断が起きやすくなる。しかし、ＮｉＳｎ合金層２３が均一で薄いため、このような破断を起き難くすることができる。
【００３１】
金属層は、略単一の金属成分で形成される層である。ここで、略単一の金属成分で形成されている状態とは、単位体積当たりの中に、金属成分が９５質量％以上含まれている状態である。接合層７は、第１の接合金属成分及び第２の接合金属成分のうち、合金層とならなかった方の接合金属成分で形成される金属層を少なくとも有する。合金層としてＮｉＳｎ合金層１３，２３が形成されたため、接合層７は、Ｂｉ金属層１６を少なくとも有する。本実施形態では、接合層７は、合金層となったＳｎ成分の金属層であるＳｎ金属層１４も有する。
【００３２】
Ｓｎ金属層１４及びＢｉ金属層１６は、次のような理由によって形成される。すなわち、予めアニール処理がなされることにより、接合開始の時点で、Ｓｎの金属層３２にはＮｉＳｎ合金層３３が存在している。従って、接合を開始したとき、Ｓｎ成分とＢｉ成分との反応は、Ｓｎ成分内に拡散したＮｉ成分によって阻害される。従って、Ｓｎ成分とＢｉ成分は均一に混ざり合わない。そして、部分的にＳｎリッチな部分が残り、当該部分がＳｎ金属層１４となる。また、部分的にＢｉリッチな部分が残り、当該部分がＢｉ金属層１６となる。
【００３３】
なお、基板２と発光素子３との間のギャップが狭く、接合体の流動性が低いことも、Ｓｎ成分とＢｉ成分が均一に混ざりにくい原因となる可能性がある。例えば、平面方向において隣合う電極６同士の間の距離が１００μｍ以下であるため、基板２と発光素子３との間のギャップは、ショート防止の観点から５０μｍ以下に抑えられる場合がある。
【００３４】
次に、図４〜図６を参照して、接合構造１の製造方法について説明する。図４は、発光素子３側にバンプ９を形成するときの様子を示す工程図である。図５は、基板２側にバンプ８を形成するときの様子を示す工程図である。図６は、基板２に発光素子３を接合するときの様子を示す工程図である。
【００３５】
図４（ａ），４（ｂ）に示すように、発光素子３の電極６を覆うように、下地層３１をめっき法などによって形成する。次に、図４（ｃ）に示すように、下地層３１を覆うように金属層３２をめっき法などによって形成する。次に、図４（ｄ）に示すように、アニール処理を行う。これにより、下地層３１と金属層３２とが反応し、合金層３３が形成される。アニール処理は、１００〜３００℃程度の温度で行われる。好ましくは表面の酸化を抑制するため、還元雰囲気または真空、Ｎ２雰囲気等で行う。また、金属層３２内に下地層３１の下地金属成分の拡散が進む。
【００３６】
アニール後の寸法について説明する。電極６の厚みは、０．５〜１０μｍに設定される。下地層３１の厚みは、０．５〜１０μｍに設定される。バンプ９の厚みは、０．５〜１０μｍに設定される。バンプ９の厚みは、めっき時間を変更することによって調整される。
【００３７】
図５（a）に示すように、基板２の電極４が露出する。電極４は基材２ａ上に形成されており、被覆層２ｂの一部に溝を形成することで、当該溝から電極４が露出する。図５（ｂ）に示すように、電極４を覆うように下地層４１をめっき法などによって形成する。また、図５（ｃ）に示すように、下地層４１を覆うように金属層４２をめっき法などによって形成する。以上により、基板２のバンプ８が形成される。次に、図５（ｄ）に示すように、アニール処理を行う。これにより、下地層４１と金属層４２とが反応し、合金層４３が形成される。アニール処理は、１００〜３００℃程度の温度で行われる。好ましくは表面の酸化を抑制するため、還元雰囲気または真空、Ｎ２雰囲気等で行う。また、金属層４２内に下地層４１の下地金属成分の拡散が進む。
【００３８】
電極４の厚みは、０．５〜１０μｍに設定される。下地層４１の厚みは、０．５〜１０μｍに設定される。バンプ８の厚みは、０．５〜１０μｍに設定される。
【００３９】
図６（ａ）に示すように、基板２のバンプ８と発光素子３のバンプ９とが対向するように、基板２及び発光素子３の位置合わせを行う。図６（ｂ）に示すように、発光素子３のバンプ９にフラックス５０を塗布する。次に、図６（ｃ）に示すように、バンプ８，９同士を接触させて熱と圧力を付与することにより、基板２のバンプ８と発光素子３のバンプ９とを溶融させる。溶融したバンプが冷えて固化することで接合層７が形成される。
【００４０】
次に、本実施形態に係る接合構造１の作用・効果について説明する。
【００４１】
接合構造１は、発光素子３と基板２とを接合する接合構造１であって、発光素子３に形成された電極６と、基板２に形成された電極４と、電極６と電極４とを接合する接合層７と、を備える。接合層７は、第１の接合金属成分（ここではＳｎ成分）と、当該第１の接合金属成分と異なる第２の接合金属成分（ここではＢｉ成分）と、を含有する。
【００４２】
発光素子３と基板２とは、接合層７を介して接合されている。また、発光素子３の電極６と基板２の電極４とは、接合層７を介して電気的に接続されている。接合層７は、第１の接合金属成分と、当該第１の接合金属成分と異なる第２の接合金属成分と、を含有する。このように、接合層７が、互いに異なる第１の接合金属成分及び第２の接合金属成分を含有する場合、接合時における融点を低下させることができる。これにより、発光素子３と基板２とを低温で接合することができる。以上により、適切な状態で発光素子３と基板２とを接合することができる。
【００４３】
発光素子３は基板２に比して部品のサイズが非常に小さい。また、発光素子３が実装される基板２は有機基板である場合がある。従って、熱による反りや歪みによって、部品実装部にストレスがかかる事を抑制することが求められる。すなわち、発光素子３と基板２とは、低温での接合が求められる。本実施形態の接合構造１を採用すると、発光素子３と基板２とを低温で接合することができる。
【００４４】
接合層７は、ＮｉＳｎ合金層１３，２３を有する。ＮｉＳｎ合金層１３，２３は、下地金属成分であるＮｉ成分と、第１の接合金属成分及び第２の接合金属成分の一方の接合金属成分であるＳｎ成分との合金によって構成されている。このように、接合層７がＮｉＳｎ合金層１３，２３を有することは、接合層７の接合時に、Ｓｎ金属層の中にＮｉ成分が拡散されることを示す。この場合、Ｓｎ成分とＢｉ成分が混ざり合うことを抑制し、Ｓｎ金属層１４及びＢｉ金属層１６を形成し易くなる。
【００４５】
特に、接合層７は、発光素子３側及び基板２側に一対の合金層１３，２３を有する。これは、接合時には、Ｓｎ成分の金属層３２を有していない基板２側へＳｎ成分が移動し、ＮｉＳｎ合金層２３が形成されたことを意味する。この場合、基板２側のＮｉ成分もＳｎ成分中に拡散することで、Ｓｎ成分とＢｉ成分が混ざり合うことを更に抑制できる。また、基板２側では、Ｓｎ成分とＢｉ成分が混ざり合って共晶層が形成される事に代えて、Ｓｎ成分及びＮｉ成分によってＮｉＳｎ合金層２３が形成される。これにより、接合層７は、構造体として脆い共晶層の割合を減らすことができる。
【００４６】
ここで、発光素子３が実装された基板２は、リペアや他部品の実装などのために再度リフローが行われる場合がある。リペアとは、不良のある発光素子３を他の発光素子３に入れ替えることである。この場合に、接合層７が再溶融すると、発光素子３の位置ズレが生じる。
【００４７】
これに対し、接合層７は、略単一の金属成分で形成される金属層を有する。この金属層は、第１の接合金属成分及び第２の接合金属成分の他方の接合金属成分であるＢｉ成分で形成されるＢｉ金属層１６である。また、本実施形態では、接合層７は、Ｓｎ金属層１４も有している。略単一の金属成分で形成される金属層は、接合時における反応開始温度以上の融点を有する。従って、接合層７は、リペアや他部品の実装などのために再度リフローが行われた場合に、再溶融することを抑制できる。
【００４８】
接合層７は、発光素子３側に形成されたＮｉＰ下地層１１及びＮｉＳｎ合金層１３と、基板２側に形成されたＮｉＰ下地層２１及びＮｉＳｎ合金層２３と、を有し、ＮｉＳｎ合金層１３は、ＮｉＰ下地層１１のＮｉと、Ｓｎとの合金によって構成され、ＮｉＳｎ合金層２３は、ＮｉＰ下地層２１のＮｉと、Ｓｎとの合金によって構成され、ＮｉＳｎ合金層２３は、ＮｉＳｎ合金層１３より薄い。基板２がフレキシブル基板であった場合、基板２側の端子にかかる応力の影響によって合金層破断が起きやすくなる。しかし、ＮｉＳｎ合金層２３が均一で薄いため、このような破断を起き難くすることができる。このような、基板２側のＮｉＳｎ合金層２３は、１μｍ以下の厚みにて連続的に広がるという特徴的な層構造を有している。
【００４９】
上述の実施形態に係る接合構造１を実施例１として製造した。当該実施例に係る接合構造を得るための実験条件について説明する。まず、発光素子のφ１５μｍの大きさの電極に対し、無電解めっきという方法により、１μｍの厚さのＮｉＰの下地層及び６μｍの厚さのＳｎの金属層を形成した。また、当該バンプをギ酸リフロー炉により加熱することでアニール処理を行った。基板の１５×２０μｍの大きさの電極に対し、無電解めっきという方法により、１μｍの厚さのＮｉＰの下地層及び４μｍの厚さのＢｉの金属層を形成した。発光素子と基板を各バンプの位置で重ね合わせ、１８０℃で加熱しながら圧力を付与した。
【００５０】
実施例１として同じ条件で二つの接合構造を製造したが、いずれの接合構造においても、Ｓｎ金属層１４及びＢｉ金属層１６が確認された。また、放射状に広がるＮｉＳｎ合金層１３が確認された。また、基板側のＮｉＳｎ合金層２３が確認された。
【００５１】
［第２実施形態］
図７を参照して、第２実施形態に係る接合構造１００について説明する。図７は、第２実施形態に係る接合構造の概略断面図である。接合層１０７は、発光素子３側の電極６を覆うように、当該電極６側から順に、ＮｉＰ下地層１１と、Ｐ含有層１２と、ＮｉＳｎ合金層１３と、を有する。また、接合層１０７は、基板２側の電極４を覆うように、当該電極４側から順に、ＮｉＰ下地層２１と、Ｐ含有層２２と、ＮｉＳｎ合金層２３と、を有する。また、接合層１０７は、発光素子３側のＮｉＳｎ合金層１３と、基板２側のＮｉＳｎ合金層２３との間に、ＳｎＢｉ共晶層６０を有する。
【００５２】
ＳｎＢｉ共晶層６０は、Ｓｎ成分とＢｉ成分とが混合した層である。接合時において、Ｓｎ成分とＢｉ成分とが互いに略均一に混ざり合うことで、ＳｎＢｉ共晶層６０が形成される。ＳｎＢｉ共晶層６０の融点は、Ｓｎ金属層１４及びＢｉ金属層１６（図３参照）の融点よりも低い。
【００５３】
このようなＳｎＢｉ共晶層６０は、発光素子３のバンプ９の形成時において、図４（ｄ）に示すようなアニール処理を行わずに発光素子３と基板２とを接合することで、形成される。すなわち、図４（ｃ）に示すように、Ｓｎの金属層３２にＮｉＳｎ合金層３３が存在していない状態で、発光素子３のバンプ９と基板２のバンプ８とを接合する。この場合、接合中のＮｉ成分のＳｎ成分に対する拡散性は、予めＮｉＳｎ合金層３３が存在している第１実施形態に比して、低い。従って、Ｓｎ成分とＢｉ成分とが混ざり合い、ＳｎＢｉ共晶層６０が形成される。
【００５４】
ＳｎＢｉ共晶層６０が形成されるため、Ｂｉ成分と混ざり合ったＳｎ成分は、基板２側へも移動する。一方、Ｂｉ成分とＮｉＰ下地層２１との間では合金化の反応が進まない。従って、基板２側のＮｉＰ下地層２１とＳｎ成分との間で合金化の反応が進む。基板２側のＮｉＰ下地層２１を覆う様に、ＮｉＳｎ合金層２３が形成され、且つ、Ｐ含有層２２が形成される。第２実施形態に係る接合構造１００においても、基板２側のＮｉＳｎ合金層２３は、発光素子３側のＮｉＳｎ合金層１３に比して、均一で薄い層となる。ＢｉがＳｎと置き換わってからＮｉとＳｎの合金層が形成されるためである。従って、基板２がフレキシブル基板であった場合であっても、ＮｉＳｎ合金層２３が均一で薄いため、応力による破断を起き難くすることができる。
【００５５】
以上のように、接合構造１００は、発光素子３と基板２とを接合する接合構造１００であって、発光素子３に形成された電極６と、基板２に形成された電極４と、電極６と電極４とを接合する接合層１０７と、を備える。接合層１０７は、第１の接合金属成分（ここではＳｎ成分）と、当該第１の接合金属成分と異なる第２の接合金属成分（ここではＢｉ成分）と、を含有する。
【００５６】
接合層１０７が、互いに異なる第１の接合金属成分及び第２の接合金属成分を含有する場合、接合時における融点を低下させることができる。これにより、発光素子３と基板２とを低温で接合することができる。以上により、適切な状態で発光素子３と基板２とを接合することができる。
【００５７】
接合層１０７は、ＮｉＳｎ合金層１３，２３を有する。ＮｉＳｎ合金層１３，２３は、下地金属成分であるＮｉ成分と、第１の接合金属成分及び第２の接合金属成分の一方の接合金属成分であるＳｎ成分との合金によって構成されている。このようにＮｉＳｎ合金層１３，２３が形成されることで、接合層１０７は、構造体として脆い共晶層の割合を減らすことができる。特に、接合層１０７は、発光素子３側及び基板２側に一対の合金層１３，２３を有する。これは、接合時には、Ｓｎ成分の金属層３２を有していない基板２側へＳｎ成分が移動し、ＮｉＳｎ合金層２３が形成されたことを意味する。このように、基板２側では、Ｓｎ成分とＢｉ成分が混ざり合って共晶層が形成される事に代えて、Ｓｎ成分及びＮｉ成分によってＮｉＳｎ合金層２３が形成される。これにより、接合層１０７は、構造体として脆い共晶層の割合を減らすことができる。
【００５８】
接合層１０７は、Ｓｎ成分とＢｉ成分とが混合したＳｎＢｉ共晶層６０を有する。
【００５９】
第２の実施形態に係る接合構造１００を実施例２として製造した。ここでは、発光素子のバンプ形成時にアニール処理を行わない点以外は、第１の実施形態に対応する実施例１と同様の条件とした。なお、基板２に対する発光素子３の押し付けの荷重は、１チップ当たり０．０５ｇである。
【００６０】
実施例２では、ＳｎＢｉ共晶層６０が形成されることが確認された。また、発光素子３側においてＳｎＢｉ共晶層６の境界に放射状に広がるＮｉＳｎ合金層１３が形成されることが確認された。また、基板２側においてＳｎＢｉ共晶層６の境界にＮｉＳｎ合金層２３が形成されることが確認された。
【００６１】
［第３実施形態］
図８を参照して、第３実施形態に係る接合構造２００について説明する。図８は、第３実施形態に係る接合構造２００の概略断面図である。接合層２０７は、発光素子３側の電極６を覆うように、当該電極６側から順に、ＮｉＰ下地層１１と、Ｐ含有層１２と、ＮｉＳｎ合金層１３と、を有する。また、接合層２０７は、基板２側の電極４を覆うように、当該電極４側から順に、ＮｉＰ下地層２１と、Ｐ含有層２２と、ＮｉＳｎ合金層２３と、を有する。また、接合層２０７は、発光素子３側のＮｉＳｎ合金層１３と、基板２側のＮｉＳｎ合金層２３との間に、Ｓｎ金属層１４と、ＳｎＢｉ共晶層６０と、を有する。
【００６２】
電極４と電極６とが対向する領域には、Ｓｎ金属層１４が主に形成されている。そして、ＳｎＢｉ共晶層６０は、Ｓｎ金属層１４の周囲に形成される。すなわち、ＳｎＢｉ共晶層６０は、Ｓｎ金属層１４によって接合層２０７の外周部へ押し出されるような態様で配置されている。なお、図８に示す形態では、Ｓｎ成分が支配的であるため、Ｓｎ金属層１４が形成されている。ただし、Ｓｎ成分とＢｉ成分の量の関係性などから、Ｓｎ金属層１４に代えてＢｉ金属層１６が形成されてもよく、あるいは、Ｓｎ金属層１４とＢｉ金属層１６が両方形成されてもよい。
【００６３】
このような接合層２０７は、第２実施形態に係る接合構造１００の製造条件に対し、基板２に対する発光素子３の押し付け圧力を増加させることによって、形成される。例えば、第２実施形態の１チップ当たりの押し付けの荷重が０．００１〜１ｇ、好ましくは０．０１〜０．０６ｇである一方、第３実施形態の１チップ当たりの押し付けの荷重は１〜１０ｇ、好ましくは２〜８ｇに設定される。これにより、接合時には、Ｓｎ成分とＢｉ成分が混ざり合った液層部分は、Ｂｉ成分と混ざり合う前のＳｎ金属層に押されることで、外周部へ押し出される。接合層２０７が冷えて固化することで、Ｓｎ金属層１４の周囲にＳｎＢｉ共晶層６０が形成される。なお、発光素子３と基板２の間に予め定められた厚みのスペーサーを入れることで発光素子３と基板２との間の距離を一定に制御してもよい。スペーサーの材料はＳｉ、ＳＵＳ、樹脂(ＰＥＥＫ等)などの耐熱性と寸法加工精度の高い材料が好ましい。
【００６４】
以上のように、接合構造２００は、発光素子３と基板２とを接合する接合構造２００であって、発光素子３に形成された電極６と、基板２に形成された電極４と、電極６と電極４とを接合する接合層２０７と、を備える。接合層２０７は、第１の接合金属成分（ここではＳｎ成分）と、当該第１の接合金属成分と異なる第２の接合金属成分（ここではＢｉ成分）と、を含有する。
【００６５】
接合層２０７が、互いに異なる第１の接合金属成分及び第２の接合金属成分を含有する場合、接合時における融点を低下させることができる。これにより、発光素子３と基板２とを低温で接合することができる。以上により、適切な状態で発光素子３と基板２とを接合することができる。
【００６６】
接合層２０７は、ＮｉＳｎ合金層１３，２３を有する。ＮｉＳｎ合金層１３，２３は、下地金属成分であるＮｉ成分と、第１の接合金属成分及び第２の接合金属成分の一方の接合金属成分であるＳｎ成分との合金によって構成されている。第３実施形態に係る接合構造２００においても、基板２側のＮｉＳｎ合金層２３は、発光素子３側のＮｉＳｎ合金層１３に比して、均一で薄い層となる。これは、ＢｉがＳｎと置き換わってからＮｉとＳｎの合金層が形成されるためである。従って、基板２がフレキシブル基板であった場合であっても、ＮｉＳｎ合金層２３が均一で薄いため、応力による破断を起き難くすることができる。
【００６７】
接合層２０７は、略単一の金属成分で形成される金属層と、第１の接合金属成分と第２の接合金属成分とが混合した共晶層と、を有する。金属層は、第１の接合金属成分と第２の接合金属成分の少なくとも一方の金属成分であるＳｎ成分によってＳｎ金属層１４として形成される。ＳｎＢｉ共晶層６０は、Ｓｎ金属層１４の周囲に形成される。この場合、接合層２０７は、融点が低く脆いＳｎＢｉ共晶層６０を外周側へ配置しておき、融点が高く強度の高いＳｎ金属層１４を本体部として中央側へ配置しておくことができる。このように、接合層２０７は、Ｓｎ金属層１４を本体部として有しているため、リペアや他部品の実装などのために再度リフローが行われた場合に、再溶融することを抑制でき、且つ、構造体としての信頼性を高めることができる。
【００６８】
第３の実施形態に係る接合構造２００を実施例３として製造した。ここでは、基板２に対する発光素子３の押し付けの荷重が１チップ当たり４ｇである点以外は、実施例２の接合構造を形成するときと同様の条件とした。
【００６９】
実施例３では、中央付近にＳｎ金属層１４が形成され、その周囲にＳｎＢｉ共晶層６０が形成されていることが確認された。また、放射状に広がるＮｉＳｎ合金層１３が確認された。また、基板２側のＮｉＳｎ合金層２３が確認された。
【００７０】
［第４実施形態］
図９を参照して、第４実施形態に係る接合構造３００について説明する。図９は、発光素子３側の第１の接合金属としてＢｉを用い、基板２側の接合金属としてＳｎを用いた場合の第４実施形態に係る接合構造の概略断面図である。接合層７は、発光素子３側の電極６を覆うように、当該電極６側から順に、ＮｉＰ下地層１１と、Ｐ含有層１２と、ＮｉＳｎ合金層１３と、を有する。また、接合層７は、基板２側の電極４を覆うように、当該電極４側から順に、ＮｉＰ下地層２１と、Ｐ含有層２２と、ＮｉＳｎ合金層２３と、を有する。ＮｉＳｎ合金層２３は、ＮｉＰ下地層２１の周囲において放射状に形成されている。すなわち、ＮｉＳｎ合金層２３は、局所的に大きく突出した部分と、窪んだ部分とが形成される。ＮｉＳｎ合金層２３のこのような放射状の形状は、予め基板２の金属層４２と下地層４１とをアニール処理することによって形成される（図５（ｄ）参照）。Ｐ含有層２２は、Ｓｎ成分とＮｉＰ成分との間で反応してＮｉＳｎ合金層２３が形成されることに伴って形成された層である。
【００７１】
発光素子３側のＮｉＳｎ合金層１３は、発光素子３の下地層３１のＮｉ成分と、Ｓｎ成分とが反応することによって形成された合金層である。このときのＳｎ成分は、基板２側のＳｎ成分がＢｉ成分内を発光素子３側まで拡散することによって、発光素子３側のＮｉ成分と反応する。発光素子３側のＳｎ成分は、基板２側よりも少ない。従って、発光素子３側のＮｉＳｎ合金層１３は、基板２側のＮｉＳｎ合金層２３よりも薄く形成される。また、発光素子３側のＰ含有層１２も、基板２側のＰ含有層２２より薄くなる。発光素子３側のＮｉＳｎ合金層１３は、均一で薄い層となるため、次のような効果が得られる。基板２がフレキシブル基板であった場合、基板２側の端子にかかる応力の影響によって合金層破断が起きやすくなる。しかし、ＮｉＳｎ合金層１３が均一で薄いため、このような破断を起き難くすることができる。
【００７２】
金属層は、略単一の金属成分で形成される層である。ここで、略単一の金属成分で形成されている状態とは、単位体積当たりの中に、金属成分が９５質量％以上含まれている状態である。接合層７は、第１の接合金属成分及び第２の接合金属成分のうち、合金層とならなかった方の接合金属成分で形成される金属層を少なくとも有する。合金層としてＮｉＳｎ合金層１３，２３が形成されたため、接合層７は、Ｂｉ金属層１６を少なくとも有する。本実施形態では、接合層７は、合金層となったＳｎ成分の金属層であるＳｎ金属層１４も有する。
【００７３】
Ｓｎ金属層１４及びＢｉ金属層１６は、次のような理由によって形成される。すなわち、基板２が予めアニール処理がなされることにより、接合開始の時点で、Ｓｎの金属層４２にはＮｉＳｎの合金層４３が存在している。従って、接合を開始したとき、Ｓｎ成分とＢｉ成分との反応は、Ｓｎ成分内に拡散したＮｉ成分によって阻害される。従って、Ｓｎ成分とＢｉ成分は均一に混ざり合わない。そして、部分的にＳｎリッチな部分が残り、当該部分がＳｎ金属層１４となる。また、部分的にＢｉリッチな部分が残り、当該部分がＢｉ金属層１６となる。
【００７４】
なお、基板２と発光素子３との間のギャップが狭く、接合体の流動性が低いことも、Ｓｎ成分とＢｉ成分が均一に混ざりにくい原因となる可能性がある。例えば、平面方向において隣合う電極６同士の間の距離が１００μｍ以下であるため、基板２と発光素子３との間のギャップは、ショート防止の観点から５０μｍ以下に抑えられる場合がある。
【００７５】
発光素子３と基板２とは、接合層７を介して接合されている。また、発光素子３の電極６と基板２の電極４とは、接合層７を介して電気的に接続されている。接合層７は、第１の接合金属成分と、当該第１の接合金属成分と異なる第２の接合金属成分と、を含有する。このように、接合層７が、互いに異なる第１の接合金属成分及び第２の接合金属成分を含有する場合、接合時における融点を低下させることができる。これにより、発光素子３と基板２とを低温で接合することができる。以上により、適切な状態で発光素子３と基板２とを接合することができる。
【００７６】
接合層７は、ＮｉＳｎ合金層１３，２３を有する。ＮｉＳｎ合金層１３，２３は、下地金属成分であるＮｉ成分と、第１の接合金属成分及び第２の接合金属成分の一方の接合金属成分であるＳｎ成分との合金によって構成されている。このように、接合層７がＮｉＳｎ合金層１３，２３を有することは、接合層７の接合時に、Ｓｎ金属層の中にＮｉ成分が拡散されることを示す。この場合、Ｓｎ成分とＢｉ成分が混ざり合うことを抑制し、Ｓｎ金属層１４及びＢｉ金属層１６を形成し易くなる。
【００７７】
特に、接合層７は、発光素子３側及び基板２側に一対の合金層１３，２３を有する。これは、接合時には、Ｓｎ成分の金属層４２を有していない発光素子３側へＳｎ成分が移動し、ＮｉＳｎ合金層１３が形成されたことを意味する。この場合、発光素子３側のＮｉ成分もＳｎ成分中に拡散することで、Ｓｎ成分とＢｉ成分が混ざり合うことを更に抑制できる。また、発光素子３側では、Ｓｎ成分とＢｉ成分が混ざり合って共晶層が形成される事に代えて、Ｓｎ成分及びＮｉ成分によってＮｉＳｎ合金層１３が形成される。これにより、接合層７は、構造体として脆い共晶層の割合を減らすことができる。
【００７８】
第４の実施形態に係る接合構造３００を実施例４として製造した。発光素子のφ１５μｍの大きさの電極に対し、無電解めっきという方法により、１μｍの厚さのＮｉＰの下地層及び４μｍの厚さのＢｉの金属層を形成した。基板の１５×２０μｍの大きさの電極に対し、無電解めっきという方法により、１μｍの厚さのＮｉＰの下地層及び６μｍの厚さのＳｎの金属層を形成した。また、当該バンプをギ酸リフロー炉により加熱することでアニール処理を行った。発光素子と基板を各バンプの位置で重ね合わせ、１８０℃で加熱しながら圧力を付与した。
【００７９】
実施例４では、いずれの接合構造においても、Ｓｎ金属層１４及びＢｉ金属層１６が確認された。また、放射状に広がるＮｉＳｎ合金層２３が確認された。また、発光素子側のＮｉＳｎ合金層１３が確認された。
【００８０】
［第５実施形態］
図１０を参照して、第５実施形態に係る接合構造４００について説明する。図１０は、発光素子３側の第１の接合金属としてＳｎを用い、基板２側の接合金属としてＩｎを用いた場合の第５実施形態に係る接合構造の概略断面図である。接合層７は、発光素子３側の電極６を覆うように、当該電極６側から順に、ＮｉＰ下地層１１と、Ｐ含有層１２と、ＮｉＳｎ合金層１３と、を有する。また、接合層７は、基板２側の電極４を覆うように、当該電極４側から順に、ＮｉＰ下地層２１と、Ｐ含有層２２と、ＮｉＩｎ合金層４２３と、を有する。ＮｉＳｎ合金層１３は、ＮｉＰ下地層１１の周囲において放射状に形成されている。すなわち、ＮｉＳｎ合金層１３は、局所的に大きく突出した部分と、窪んだ部分とが形成される。ＮｉＳｎ合金層１３のような放射状の形状は、予め発光素子３の金属層３２と下地層３１とをアニール処理することによって形成される。（図４（ｄ）参照）。ＮｉＩｎ合金層４２３は、ＮｉＰ下地層２１の周囲において放射状に形成されている。すなわち、ＮｉＩｎ合金層４２３は、局所的に大きく突出した部分と、窪んだ部分とが形成される。ＮｉＩｎ合金層４２３のような放射状の形状は、予め基板２の金属層４２と下地層４１とをアニール処理することによって形成される（図５（ｄ）参照）。Ｐ含有層１２は、Ｓｎ成分とＮｉＰ成分との間で反応してＮｉＳｎ合金層１３が形成されることに伴って形成された層である。Ｐ含有層２２は、Ｉｎ成分とＮｉＰ成分との間で反応してＮｉＩｎ合金層４２３が形成されることに伴って形成された層である。
【００８１】
金属層は、略単一の金属成分で形成される層である。ここで、略単一の金属成分で形成されている状態とは、単位体積当たりの中に、金属成分が９５質量％以上含まれている状態である。接合層７は、第１の接合金属成分及び第２の接合金属成分のうち、合金層とならなかった方の接合金属成分で形成される金属層を少なくとも有する。合金層としてＮｉＳｎ合金層１３、ＮｉＩｎ合金層４２３が形成されたため、接合層７は、Ｉｎ金属層４１６を少なくとも有する。本実施形態では、接合層７は、合金層となったＳｎ成分の金属層であるＳｎ金属層１４も有する。
【００８２】
Ｓｎ金属層１４及びＩｎ金属層４１６は、次のような理由によって形成される。すなわち、発光素子３と基板２が予めアニール処理がなされることにより、接合開始の時点で、発光素子３のＳｎの金属層３２にはＮｉＳｎの合金層３３が存在し、基板２のＩｎの金属層４２にはＮｉＩｎ合金層（図５（ｄ）のＮｉＳｎの合金層４３と同趣旨の合金層）が存在している。従って、接合を開始したとき、Ｓｎ成分とＩｎ成分の反応は、Ｓｎ成分内およびＩｎ成分内に拡散したＮｉによって阻害される。従って、Ｓｎ成分とＩｎ成分は均一に混ざり合わない。そして、部分的にＩｎリッチな部分が残り、当該部分がＩｎ金属層４１６となる。
【００８３】
なお、基板２と発光素子３との間のギャップが狭く、接合体の流動性が低いことも、Ｓｎ成分とＩｎ成分が均一に混ざりにくい原因となる可能性がある。例えば、平面方向において隣合う電極６同士の間の距離が１００μｍ以下であるため、基板２と発光素子３との間のギャップは、ショート防止の観点から５０μｍ以下に抑えられる場合がある。
【００８４】
発光素子３と基板２とは、接合層７を介して接合されている。また、発光素子３の電極６と基板２の電極４とは、接合層７を介して電気的に接続されている。接合層７は、第１の接合金属成分と、当該第１の接合金属成分と異なる第２の接合金属成分と、を含有する。このように、接合層７が、互いに異なる第１の接合金属成分及び第２の接合金属成分を含有する場合、接合時における融点を低下させることができる。これにより、発光素子３と基板２とを低温で接合することができる。以上により、適切な状態で発光素子３と基板２とを接合することができる。
【００８５】
接合層７は、ＮｉＳｎ合金層１３、ＮｉＩｎ合金層４２３を有する。ＮｉＳｎ合金層１３、ＮｉＩｎ合金層４２３は、それぞれ、下地金属成分であるＮｉ成分と、第１の接合金属成分であるＳｎ、第２の接合金属成分であるＩｎ成分との合金によって構成されている。このように、接合層７がＮｉＳｎ合金層１３、ＮｉＩｎ合金層４２３を有することは、接合層７の接合時に、Ｓｎ金属層の中にＮｉ成分が拡散されることを示す。この場合、Ｓｎ成分とＩｎ成分が混ざり合うことを抑制し、Ｓｎ金属層１４及びＩｎ金属層４１６を形成し易くなる。
【００８６】
第５の実施形態に係る接合構造４００を実施例５として製造した。発光素子のφ１５μｍの大きさの電極に対し、無電解めっきという方法により、１μｍの厚さのＮｉＰの下地層及び６μｍの厚さのＳｎの金属層を形成した。基板の１５×２０μｍの大きさの電極に対し、無電解めっきという方法により、１μｍの厚さのＮｉＰの下地層及び４μｍの厚さのＩｎの金属層を形成した。また、発光素子及び基板のバンプをギ酸リフロー炉により加熱することでアニール処理を行った。発光素子と基板を各バンプの位置で重ね合わせ、１５０℃で加熱しながら圧力を付与した。
【００８７】
実施例５では、いずれの接合構造においても、Ｓｎ金属層１４及びＩｎ金属層４１６が確認された。また、発光素体側に放射状に広がるＮｉＳｎ合金層１３が確認された。また、基板側に放射状に広がるＮｉＩｎ合金層４２３が確認された。
【００８８】
［第６実施形態］
図１１を参照して、第６実施形態に係る接合構造５００について説明する。図１１は、発光素子３側の第１の接合金属としてＢｉを用い、基板２側の第２の接合金属としてＳｎを用いた場合の第６実施形態に係る接合構造の概略断面図である。第６実施形態に係る接合構造５００は、基板２側のＮｉＳｎ合金層２３が放射状に広がり、発光素子３側のＮｉＳｎ合金層１３が放射状に広がっていない点で、第２実施形態に係る接合構造１００と異なっている。なお、第６実施形態についての説明のうち、第２実施形態と共通する箇所については省略する。接合層１０７は、発光素子３側の電極６を覆うように、当該電極６側から順に、ＮｉＰ下地層１１と、Ｐ含有層１２と、ＮｉＳｎ合金層１３と、を有する。また、接合層１０７は、基板２側の電極４を覆うように、当該電極４側から順に、ＮｉＰ下地層２１と、Ｐ含有層２２と、ＮｉＳｎ合金層２３と、を有する。また、接合層１０７は、発光素子３側のＮｉＳｎ合金層１３と、基板２側のＮｉＳｎ合金層２３との間に、ＳｎＢｉ共晶層６０を有する。
【００８９】
このようなＳｎＢｉ共晶層６０は、基板２のバンプ８の形成時において、図５（ｄ）に示すようなアニール処理を行わずに発光素子３と基板２とを接合することで、形成される。すなわち、図５（ｃ）に示すように、Ｓｎの金属層４２に合金層４３が存在していない状態で、発光素子３のバンプ９と基板２のバンプ８とを接合する。この場合、接合中のＮｉ成分のＳｎ成分に対する拡散性は、予め合金層４３が存在している第４実施形態に比して、低い。従って、Ｓｎ成分とＢｉ成分とが混ざり合い、ＳｎＢｉ共晶層６０が形成される。
【００９０】
ＳｎＢｉ共晶層６０が形成されるため、Ｂｉ成分と混ざり合ったＳｎ成分は、発光素子３側へも移動する。一方、Ｂｉ成分とＮｉＰ下地層１１との間では合金化の反応が進まない。従って、発光素子３側のＮｉＰ下地層１１とＳｎ成分との間で合金化の反応が進む。発光素子３側のＮｉＰ下地層１１を覆う様に、ＮｉＳｎ合金層１３が形成され、且つ、Ｐ含有層１２が形成される。第６実施形態に係る接合構造５００においても、発光素子３側のＮｉＳｎ合金層１３は、基板２側のＮｉＳｎ合金層２３に比して、均一で薄い層となる。ＢｉがＳｎと置き換わってからＮｉとＳｎの合金層が形成されるためである。
【００９１】
以上のように、接合構造５００は、発光素子３と基板２とを接合する接合構造５００であって、発光素子３に形成された電極６と、基板２に形成された電極４と、電極６と電極４とを接合する接合層１０７と、を備える。接合層１０７は、第１の接合金属成分（ここではＢｉ成分）と、当該第１の接合金属成分と異なる第２の接合金属成分（ここではＳｎ成分）と、を含有する。
【００９２】
接合層１０７は、ＮｉＳｎ合金層１３，２３を有する。ＮｉＳｎ合金層１３，２３は、下地金属成分であるＮｉ成分と、第１の接合金属成分及び第２の接合金属成分の一方の接合金属成分であるＳｎ成分との合金によって構成されている。このようにＮｉＳｎ合金層１３，２３が形成されることで、接合層１０７は、構造体として脆い共晶層の割合を減らすことができる。特に、接合層１０７は、発光素子３側及び基板２側に一対の合金層１３，２３を有する。これは、接合時には、Ｓｎ成分の金属層４２を有していない発光素子３側へＳｎ成分が移動し、ＮｉＳｎ合金層１３が形成されたことを意味する。このように、発光素子３側では、Ｓｎ成分とＢｉ成分が混ざり合って共晶層が形成される事に代えて、Ｓｎ成分及びＮｉ成分によってＮｉＳｎ合金層１３が形成される。これにより、接合層１０７は、構造体として脆い共晶層の割合を減らすことができる。
【００９３】
接合層１０７は、Ｓｎ成分とＢｉ成分とが混合したＳｎＢｉ共晶層６０を有する。
【００９４】
［第７実施形態］
図１２を参照して、第７実施形態に係る接合構造６００について説明する。図１２は、発光素子３側の第１の接合金属としてＳｎを用い、基板２側の第２の接合金属としてＩｎを用いた場合の第７実施形態に係る接合構造の概略断面図である。第７実施形態に係る接合構造６００は、発光素子３側のＮｉＳｎ合金層１３が放射状に広がり、基板２側にＮｉＩｎ合金層４２３が放射状に広がるように形成されている点で、第２実施形態に係る接合構造１００と異なっている。なお、第７実施形態についての説明のうち、第２実施形態と共通する箇所については省略する。接合層１０７は、発光素子３側の電極６を覆うように、当該電極６側から順に、ＮｉＰ下地層１１と、Ｐ含有層１２と、ＮｉＳｎ合金層１３と、を有する。また、接合層１０７は、基板２側の電極４を覆うように、当該電極４側から順に、ＮｉＰ下地層２１と、Ｐ含有層２２と、ＮｉＩｎ合金層４２３と、を有する。また、接合層１０７は、発光素子３側のＮｉＳｎ合金層１３と、基板２側のＮｉＩｎ合金層４２３との間に、ＳｎＩｎ共晶層４６０を有する。
【００９５】
ＳｎＩｎ共晶層４６０は、Ｓｎ成分とＩｎ成分とが混合した層である。接合時において、Ｓｎ成分とＩｎ成分とが互いに略均一に混ざり合うことで、ＳｎＩｎ共晶層４６０が形成される。ＳｎＩｎ共晶層４６０の融点は、Ｓｎ金属層１４及びＩｎ金属層４１６（図１０参照）の融点よりも低い。
【００９６】
このようなＳｎＩｎ共晶層４６０は、発光素子３のバンプ９及び基板２のバンプ８の形成時において、図４（ｄ）及び図５（ｄ）に示すようなアニール処理を行わずに発光素子３と基板２とを接合することで、形成される。すなわち、図４（ｃ）及び図５（ｄ）に示すように、Ｓｎの金属層３２，４２にＮｉＳｎ合金層３３及び合金層４３が存在していない状態で、発光素子３のバンプ９と基板２のバンプ８とを接合する。この場合、接合中のＮｉ成分のＳｎ成分に対する拡散性は、予めＮｉＳｎ合金層３３及び合金層４３が存在している第５実施形態に比して、低い。従って、Ｓｎ成分とＩｎ成分とが混ざり合い、ＳｎＩｎ共晶層４６０が形成される。
【００９７】
ＳｎＩｎ共晶層４６０が形成されるため、Ｉｎ成分と混ざり合ったＳｎ成分は、基板２側へも移動する。Ｓｎ成分と混ざり合ったＩｎ成分は、発光素子３側へも移動する。基板２側のＮｉＰ下地層２１とＩｎ成分との間で合金化の反応が進む。基板２側のＮｉＰ下地層２１を覆う様に、ＮｉＩｎ合金層４２３が形成され、且つ、Ｐ含有層２２が形成される。第７実施形態に係る接合構造６００では、ＮｉＩｎ合金層４２３は、発光素子３側のＮｉＳｎ合金層１３と同様に放射状に広がるような形状を有する。
【００９８】
以上のように、接合構造６００は、発光素子３と基板２とを接合する接合構造６００であって、発光素子３に形成された電極６と、基板２に形成された電極４と、電極６と電極４とを接合する接合層１０７と、を備える。接合層１０７は、第１の接合金属成分（ここではＳｎ成分）と、当該第１の接合金属成分と異なる第２の接合金属成分（ここではＩｎ成分）と、を含有する。
【００９９】
接合層１０７は、ＮｉＳｎ合金層１３及びＮｉＩｎ合金層４２３を有する。ＮｉＳｎ合金層１３及びＮｉＩｎ合金層４２３は、それぞれ、下地金属成分であるＮｉ成分と、第１の接合金属成分であるＳｎ成分及び第２の接合金属成分であるＩｎ成分との合金によって構成されている。このようにＮｉＳｎ合金層１３及びＮｉＩｎ合金層４２３が形成されることで、接合層１０７は、構造体として脆い共晶層の割合を減らすことができる。
【０１００】
接合層１０７は、Ｓｎ成分とＩｎ成分とが混合したＳｎＩｎ共晶層４６０を有する。
【０１０１】
［第８実施形態］
図１３を参照して、第８実施形態に係る接合構造７００について説明する。図１３は、発光素子３側の第１の接合金属としてＢｉを用い、基板２側の第２の接合金属としてＳｎを用いた場合の第８実施形態に係る接合構造７００の概略断面図である。第８実施形態に係る接合構造７００は、基板２側のＮｉＳｎ合金層２３が放射状に広がり、発光素子３側のＮｉＳｎ合金層１３が放射状に広がっていない点で、第３実施形態に係る接合構造２００と異なっている。なお、第８実施形態についての説明のうち、第３実施形態と共通する箇所については省略する。接合層２０７は、発光素子３側の電極６を覆うように、当該電極６側から順に、ＮｉＰ下地層１１と、Ｐ含有層１２と、ＮｉＳｎ合金層１３と、を有する。また、接合層２０７は、基板２側の電極４を覆うように、当該電極４側から順に、ＮｉＰ下地層２１と、Ｐ含有層２２と、ＮｉＳｎ合金層２３と、を有する。また、接合層２０７は、発光素子３側のＮｉＳｎ合金層１３と、基板２側のＮｉＳｎ合金層２３との間に、Ｓｎ金属層１４と、ＳｎＢｉ共晶層６０と、を有する。
【０１０２】
電極４と電極６とが対向する領域には、Ｓｎ金属層１４が主に形成されている。そして、ＳｎＢｉ共晶層６０は、Ｓｎ金属層１４の周囲に形成される。すなわち、ＳｎＢｉ共晶層６０は、Ｓｎ金属層１４によって接合層２０７の外周部へ押し出されるような態様で配置されている。なお、図１３に示す形態では、Ｓｎ成分が支配的であるため、Ｓｎ金属層１４が形成されている。ただし、Ｓｎ成分とＢｉ成分の量の関係性などから、Ｓｎ金属層１４に代えてＢｉ金属層１６が形成されてもよく、あるいは、Ｓｎ金属層１４とＢｉ金属層１６が両方形成されてもよい。
【０１０３】
このような接合層２０７は、第４実施形態に係る接合構造３００の製造条件に対し、基板２に対する発光素子３の押し付け圧力を増加させることによって、形成される。なお、押し付けの荷重は、第３実施形態と同様である。
【０１０４】
以上のように、接合構造７００は、発光素子３と基板２とを接合する接合構造７００であって、発光素子３に形成された電極６と、基板２に形成された電極４と、電極６と電極４とを接合する接合層２０７と、を備える。接合層２０７は、第１の接合金属成分（ここではＢｉ成分）と、当該第１の接合金属成分と異なる第２の接合金属成分（ここではＳｎ成分）と、を含有する。
【０１０５】
接合層２０７は、ＮｉＳｎ合金層１３，２３を有する。ＮｉＳｎ合金層１３，２３は、下地金属成分であるＮｉ成分と、第１の接合金属成分及び第２の接合金属成分の一方の接合金属成分であるＳｎ成分との合金によって構成されている。第８実施形態に係る接合構造７００においても、発光素子３側のＮｉＳｎ合金層１３は、基板２側のＮｉＳｎ合金層２３に比して、均一で薄い層となる。
【０１０６】
［第９実施形態］
図１４を参照して、第９実施形態に係る接合構造８００について説明する。図１４は、発光素子３側の第１の接合金属としてＳｎを用い、基板２側の第２の接合金属としてＩｎを用いた場合の第９実施形態に係る接合構造８００の概略断面図である。第９実施形態に係る接合構造８００は、発光素子３側のＮｉＳｎ合金層１３が放射状に広がり、基板２側にＮｉＩｎ合金層４２３が放射状に広がるように形成されている点で、第３実施形態に係る接合構造２００と異なっている。なお、第９実施形態についての説明のうち、第３実施形態と共通する箇所については省略する。接合層２０７は、発光素子３側の電極６を覆うように、当該電極６側から順に、ＮｉＰ下地層１１と、Ｐ含有層１２と、ＮｉＳｎ合金層１３と、を有する。また、接合層２０７は、基板２側の電極４を覆うように、当該電極４側から順に、ＮｉＰ下地層２１と、Ｐ含有層２２と、ＮｉＩｎ合金層４２３と、を有する。また、接合層２０７は、発光素子３側のＮｉＳｎ合金層１３と、基板２側のＮｉＩｎ合金層４２３との間に、Ｓｎ金属層１４と、ＳｎＩｎ共晶層４６０と、を有する。
【０１０７】
電極４と電極６とが対向する領域には、Ｓｎ金属層１４が主に形成されている。そして、ＳｎＩｎ共晶層４６０は、Ｓｎ金属層１４の周囲に形成される。すなわち、ＳｎＩｎ共晶層４６０は、Ｓｎ金属層１４によって接合層２０７の外周部へ押し出されるような態様で配置されている。なお、図１４に示す形態では、Ｓｎ成分が支配的であるため、Ｓｎ金属層１４が形成されている。ただし、Ｓｎ成分とＢｉ成分の量の関係性などから、Ｓｎ金属層１４に代えてＢｉ金属層１６が形成されてもよく、あるいは、Ｓｎ金属層１４とＢｉ金属層１６が両方形成されてもよい。
【０１０８】
このような接合層２０７は、第５実施形態に係る接合構造４００の製造条件に対し、基板２に対する発光素子３の押し付け圧力を増加させることによって、形成される。なお、押し付けの荷重は、第３実施形態と同様である。
【０１０９】
以上のように、接合構造８００は、発光素子３と基板２とを接合する接合構造８００であって、発光素子３に形成された電極６と、基板２に形成された電極４と、電極６と電極４とを接合する接合層２０７と、を備える。接合層２０７は、第１の接合金属成分（ここではＳｎ成分）と、当該第１の接合金属成分と異なる第２の接合金属成分（ここではＩｎ成分）と、を含有する。
【０１１０】
接合層２０７は、ＮｉＳｎ合金層１３及びＮｉＩｎ合金層４２３を有する。ＮｉＳｎ合金層１３及びＮｉＩｎ合金層４２３は、下地金属成分であるＮｉ成分と、第１の接合金属成分であるＳｎ成分、及び第２の接合金属成分であるＩｎ成分との合金によって構成されている。第９実施形態に係る接合構造８００においても、ＮｉＳｎ合金層１３及びＮｉＩｎ合金層４２３は、両方とも放射状に広がる。
【０１１１】
接合層２０７は、略単一の金属成分で形成される金属層と、第１の接合金属成分と第２の接合金属成分とが混合した共晶層と、を有する。金属層は、第１の接合金属成分と第２の接合金属成分の少なくとも一方の金属成分であるＳｎ成分によってＳｎ金属層１４として形成される。ＳｎＩｎ共晶層４６０は、Ｓｎ金属層１４の周囲に形成される。この場合、接合層２０７は、融点が低く脆いＳｎＩｎ共晶層４６０を外周側へ配置しておき、融点が高く強度の高いＳｎ金属層１４を本体部として中央側へ配置しておくことができる。このように、接合層２０７は、Ｓｎ金属層１４を本体部として有しているため、リペアや他部品の実装などのために再度リフローが行われた場合に、再溶融することを抑制でき、且つ、構造体としての信頼性を高めることができる。
【符号の説明】
【０１１２】
１，１００，２００，３００，４００，５００，６００，７００，８００…接合構造、２…基板、３…発光素子、４…電極（第２の電極）、６…電極（第１の電極）、７，１０７，２０７…接合層、８，９…バンプ、１１…ＮｉＰ下地層（第１の下地層）、１２，２２…Ｐ含有層、２１…ＮｉＰ下地層（第２の下地層）、１３…ＮｉＳｎ合金層（合金層、第１の合金層）、２３…ＮｉＳｎ合金層（合金層、第２の合金層）、１４…Ｓｎ金属層（金属層）、１６…Ｂｉ金属層（金属層）、３１，４１…下地層、３２，４２…金属層、３３，４３…合金層、５０…フラックス、６０…ＳｎＢｉ共晶層（共晶層）、４１６…Ｉｎ合金層（金属層）、４２３…ＮｉＩｎ合金層（合金層、第２の合金層）、４６０…ＳｎＩｎ共晶層（共晶層）。
【図１】
2020136684.tif 000003
【図２】
2020136684.tif 000004
【図３】
2020136684.tif 000005
【図４】
2020136684.tif 000006
【図５】
2020136684.tif 000007
【図６】
2020136684.tif 000008
【図７】
2020136684.tif 000009
【図８】
2020136684.tif 000010
【図９】
2020136684.tif 000011
【図１０】
2020136684.tif 000012
【図１１】
2020136684.tif 000013
【図１２】
2020136684.tif 000014
【図１３】
2020136684.tif 000015
【図１４】
2020136684.tif 000016